중합 용기 는 세척 하 고 건조 시킨 800 - mL 유리병 이 다 . 이 병 을 자동 - 밀봉 식 고무 라이너 및 천공 된 금속 캡 으로 밀봉 하 였 다 . 무수 질소 스트림 으로 병 을 철저히 퍼징 한 후 , 병 에 헥산 101 g 및 1 , 3 - 부타디엔 / 헥산 블 렌 드 ( 1 , 3 - 부타디엔 21 . 6 중량 ％ 함유 ) 232 g 으로 충전 하 였 다 . 이어서 , 하 기 촉매 성분 을 하 기 순서 로 충전 하 였 다 : ( 1 ) 메틸 시클로헥산 중 0 . 125 M TTC - 개질 된 NdP 0 . 68 mL , ( 2 ) 0 . 68 M TIBA 2 . 37 mL , 및 ( 3 ) 0 . 16 M EADC 0 . 76 mL . 이 병 을 80 ℃ 로 유지 된 수조 에서 50 분 동안 텀블링 시켰 다 . 2 , 6 - 디 - t - 부틸 - 4 - 메틸 페놀 0 . 30 g 을 함유 하 는 이소프로판올 3 mL 를 첨가 하 여 중합 을 종료 시켰 다 . 2 , 6 - 디 - t - 부틸 - 4 - 메틸 페놀 0 . 5 g 을 함유 하 는 이소프로판올 3 L 로 생성 된 중합체 시멘트 를 응집 시키 고 , 이어서 드럼 건조기 에서 건조 시켰 다 . 중합체 의 수득 량 은 43 . 3 g 이 었 다 . 생성 된 중합체 의 특성 을 표 1 에 요약 하 였 다 .